ШИХТА ДЛЯ ПРОИЗВОДСТВА ПОРИСТОГО ЗАПОЛНИТЕЛЯ
CHARGE FOR POROUS FILLER PRODUCTION

Изобретение относится к производству пористых заполнителей для бетонов.
Известна шихта для производства пористого заполнителя, содержащая, мас.%: глина монтмориллонитовая 35,0-38,0; выгорающая добавка (уголь) 5,0-6,0; доломит 36,0-50,0 [1].
Задачей изобретения является повышение прочности пористого заполнителя, полученного из шихты.
Технический результат достигается тем, что шихта для производства пористого заполнителя, содержащая глину монтмориллонитовую, уголь, дополнительно включает кварцевый песок и буру при следующем соотношении компонентов, мас.%: глина монтмориллонитовая 87,0-90,0; размолотый до прохождения через сетку №0,63 уголь 1,0-1,5; кварцевый песок 7,0-9,0; бура 1,5-3,0.
В таблице приведены составы шихты для производства пористого заполнителя.
Таблица
Компоненты
Состав, мас.%:
1
2
3
Глина монтмориллонитовая
87,0
88,5
90,0
Размолотый до прохождения через сетку №0,63 уголь
1,0
1,25
1,5
Кварцевый песок
9,0
8,0
7,0
Бура
3,0
2,25
1,5
Прочность на сжатие, МПа
~4
~4
~4
В составе шихты для производства пористого заполнителя используют глины монтмориллонитовые, включающие Al-монтмориллонит и Fe-монтмориллонит (нонтронит).
Компоненты сырьевой смеси дозируют в требуемых количествах. Уголь предварительно размалывают до прохождения через сетку №0,63. Компоненты смешивают. Полученную шихту увлажняют до 18-26% и формуют из нее гранулы размером 20-40 мм, которые сушат и обжигают при температуре 950-1100°C.
Источник информации
1. SU 1161500, C04B 31/00, 1985.